ПЛИТА БЕТОННАЯ ФАСАДНАЯ МНОГОСЛОЙНАЯ ИЗ КЕРАМЗИТОПОЛИСТЕРОЛБЕТОНА

Полезная модель относится к области создания многослойных бетонных плит, изготовляемых из керамзитополистиролбетона и предназначаемых для облицовки цоколей, а также стен зданий и сооружений.
Известны облицовочные плиты выполненные из защитного и теплоизоляционного элементов, соединенных неразъемно во время изготовления (патент РФ №2166591 E04F 13/14, Е04В 1/76 от 10.05.2001). Облицовка стен зданий по предлагаемому техническому решению содержит чередующиеся ряды основных и перевязочных облицовочных плит. Недостатком данного технического решения является необходимость использования перевязочных плит, что позволяет формировать отделочный (лицевой) слой только в процессе возведения основной кладки.
Известен строительный элемент используемый в качестве стенового изделия, в состав которого входят следующие компоненты в мас.%:
вулканический пепел 5-32, перлитовый песок 0-32, керамзит 45-75,портланцемент марки 400-10, остальное вода, а отделочный слой имеет другой состав, в том числе портландцемент и может иметь любой цвет, см. патент РФ №2173374, кл. Е04С 1/00. Однако данное техническое решение не позволяет осуществлять отделку уже существующих зданий.
В качестве ближайшего аналога приняты плиты бетонные фасадные из тяжелого бетона марки по прочности не ниже М 200 (ГОСТ 6927-74 «Плиты бетонные фасадные. Технические требования»). Известные изделия изготавливаются из тяжелого бетона, имеющего высокий коэффициент теплопроводности, что позволяет использовать их только в качестве облицовочных, без обеспечения дополнительной теплоизоляции.
Задачей настоящей полезной модели является повышение теплозащищенности всего здания за счет улучшения теплоизоляционных свойств облицовки, а также упрощения конструкции плит и упрощение их изготовления.
Технический результат, достигаемый при использовании заявляемой полезной модели, заключается в снижении теплопроводности облицовочной фасадной плиты, что позволяет использовать фасадные плиты не только в качестве облицовочных изделий, но и в качестве теплоизоляционных.
Поставленная задача достигается тем, что плита бетонная фасадная многослойная из керамзитополистеролбетона содержит основной и отделочный слои характеризуются тем, что основной слой изготовлен из керамзитополистиролбетона, выполняющего теплоизоляционную функцию, а отделочный лицевой слой выполнен из декоративного бетона, например полимерцементным раствором или другим атмосферостойким составом, выполняющим защитную функцию, при этом керамзитополистиролбетон используют следующего состава на 1 м:
Цемент М 500
330-440 кг
Песок кварцевый
610-630 кг
Песок керамзитовый
390-410 кг
Пенополистирол гранулированный
1,4-2,7 кг
Вода
170-220 л
Полезная модель поясняется рисунками, где на фиг.1 представлена Плита бетонная фасадная многослойная содержащая основной слой 1 и облицовочный слой 2.
На фиг.2 изображена Плита бетонная фасадная многослойная содержащая основной слой 1 и облицовочный слой 2, выполненная с пазом 3 и гребнем 4, для облегчения монтажа плит.
3
3
Благодаря использованию в предлагаемых фасадных плитах керамзитополистиролбетона, содержащего основной слой 1 включающий в своем составе в качестве заполнителей керамзитовый песок в количестве 390-410 кг на 1 м и пенополистирольные гранулы в количестве 1,4-2,7 кг на 1 м имеющих низкую плотность и низкую теплопроводность, плиты бетонные имеют коэффициент теплопроводности ниже по сравнению с фасадными бетонными плитами из тяжелого бетона, что позволяет использовать их не только в качестве облицовочных изделий, но и в качестве дополнительной теплоизоляции. Крепление плит бетонных фасадных к основной кладке осуществляется за счет цементно-песчаного раствора, что позволяет использовать их для облицовки не только вновь строящихся, но и существующих зданий.
Ниже приведена таблица 1, содержащая характеристики керамзитополистиролбетона, используемого в предлагаемых плитах бетонных фасадных многослойных.
Таблица 1
Класс бетона по прочности при сжатии
Плотность, кг/м<sup>3</sup>
Прочности при сжатии, МПа
Коэффициент теплопроводности, Вт/м*°С
Морозостойкость, циклы
В 10
1450
15,3
0,42
150
В 12,5
1500
17,2
0,43
150
В 15
1600
23,7
0,52
200